ОТВЕРЖДАЕМОЕ ИЗЛУЧЕНИЕМ ПЕРВИЧНОЕ ПОКРЫТИЕ D1378 CA ДЛЯ ОПТИЧЕСКОГО ВОЛОКНА

1. Отверждаемая излучением композиция первичного покрытия, содержащая:
A) олигомер;
B) мономер-разбавитель;
C) фотоинициатор;
D) антиоксидант; и
E) усилитель адгезии;
причем упомянутый олигомер является продуктом реакции:
i) гидроксиэтилакрилата;
ii) ароматического изоцианата;
iii) алифатического изоцианата;
iv) полиола;
v) катализатора; и
vi) ингибитора,
при этом упомянутый катализатор является висмуторганическим катализатором;
при этом упомянутый олигомер имеет среднечисловую молекулярную массу от по меньшей мере примерно 4000 г/моль до меньшей или равной примерно 15000 г/моль; и
с
при этом отвержденная пленка упомянутой отверждаемой излучением композиции покрытия имеет пик тангенса дельта Т от примерно -25°C до примерно -45°C; и модуль упругости от примерно 0,50 МПа до примерно 1,2 МПа.
2. Способ нанесения покрытия на оптическое волокно, включающий в себя:
a) работу колонны вытягивания стекла с получением оптического стекловолокна; и
b) нанесение на упомянутое оптическое стекловолокно отверждаемой излучением композиции первичного покрытия по п.1.
3. Способ по п.2, в котором работу колонны вытягивания стекла осуществляют с линейной скоростью между примерно 750 м/мин и примерно 2100 м/мин с получением оптического стекловолокна.
4. Провод, покрытый первым и вторым слоем, причем первый слой представляет собой отвержденное отверждаемое излучением первичное покрытие по п.1, которое находится в контакте с внешней поверхностью оптического волокна, а второй слой представляет собой отвержденное отверждаемое излучением вторичное покрытие, находящееся в контакте с внешней поверхностью первичного покрытия,
при этом отвержденное первичное покрытие на проводе имеет следующие свойства после первоначального отверждения и после одного месяца старения при 85°C и 85%-ой относительной влажности:
A) % RAU от примерно 84% до примерно 99%;
B) in-situ модуль упругости между примерно 0,15 МПа и примерно 0,60 МПа; и
c
C) T трубки от примерно -25°C до примерно -55°C.
5. Оптическое волокно, покрытое первым и вторым слоем, причем первый слой представляет собой отвержденное отверждаемое излучением первичное покрытие по п.1, которое находится в контакте с внешней поверхностью оптического волокна, а второй слой представляет собой отвержденное отверждаемое излучением вторичное покрытие, находящееся в контакте с внешней поверхностью первичного покрытия,
при этом отвержденное первичное покрытие на оптическом волокне имеет следующие свойства после первоначального отверждения и после одного месяца старения при 85°C и 85%-ной относительной влажности:
A) % RAU от примерно 84% до примерно 99%;
B) in-situ модуль упругости между примерно 0,15 МПа и примерно 0,60 МПа; и
с
C) Т трубки от примерно -25°C до примерно -55°C.
6. Отверждаемая излучением композиция первичного покрытия, содержащая:
олигомер;
мономер-разбавитель;
фотоинициатор;
антиоксидант; и
усилитель адгезии;
при этом упомянутый олигомер представляет собой продукт реакции: i) гидроксиэтилакрилата; ii) ароматического изоцианата; iii) алифатического изоцианата; iv) полиола; v) катализатора; и vi) ингибитора,
при этом упомянутый олигомер имеет среднечисловую молекулярную массу от по меньшей мере примерно 4000 г/моль до меньшей или равной примерно 15000 г/моль,
с
при этом отвержденная пленка упомянутой отверждаемой излучением композиции первичного покрытия имеет пик тангенса дельта Т от примерно -25°C до примерно -45°C; и модуль упругости от примерно 0,50 МПа до примерно 1,2 МПа, и
при этом упомянутый катализатор выбран из группы, содержащей сульфоновые кислоты, включающие, но не ограниченные ими, додецилбензолсульфоновую кислоту, CAS 27176-87-0; и метансульфоновую кислоту, CAS 75-75-2; катализаторы на основе аминов или органических оснований, включающие, но не ограниченные ими: 1,2-диметилимидазол, CAS 1739-84-0; и диазабицикло[2.2.2]октан (DABCO), CAS 280-57-9 (сильное основание); и трифенилфосфин; алкоксиды циркония и титана, включающие, но не ограниченные ими, бутоксид циркония (тетрабутилцирконат) CAS 1071-76-7; и бутоксид титана (тетрабутилтитанат) CAS 5593-70-4; а также ионные жидкие соли фосфония, имидазолия и пиридиния, такие как, но не ограниченные ими, гексафторфосфат тригексил(тетрадецил)фосфония, CAS № 374683-44-0; ацетат 1-бутил-3-метилимидазолия, CAS № 284049-75-8; и хлорид N-бутил-4-метилпиридиния, CAS № 125652-55-3; и тетрадецил(тригексил)фосфоний.